In this task, you need to Translate Czech text to English.
--------
Question: Řešení se týká zavzdusnem vnitrní-^  ho prostoru průtočné vodní turbíny, jehož  podstata spočívá v tom, že vzduch je zaveden  do odpadní části pracovního prostoru  turbíny bezprostředně pod hranou spirály  rovnoměrně v celé ‘její délce ze zásobní  a vyrovnávací komůrky, spojené^vstupním  vzduchovým potrubím s regulačním ventilem.

Answer: The solution relates to aerated interior  of the flow-through water turbine  the essence is that air is introduced  into the waste area of the work area  turbines immediately below the spiral edge  evenly throughout its length from the reservoir  and equalizing chambers connected to the input  air duct with control valve.


Question: Sloučenina obecného vzorce I, kde R1 aR2jsou buďvodíkový  atom, hydtoxylová skupinanebo nižší alkoxylová skupina,je  užitečnájako nový prostředek, ktetýmá vliv při léčbě rakoviny  prostaty nebo pro prevenci před rakovinou prostaty

Answer: The compound of formula I wherein R 1 and R 2 are either hydrogen  an atom, a hydroxyl group or a lower alkoxy group, is  useful as a new means of affecting cancer  prostate cancer or to prevent prostate cancer


Question: Topné keramické elementy pro elektrický  odporový a indukční ohřev s teplotní odolností  do 2 300 °C a odolností vůči teplotnímu  šoku 1 500, obsahují 25 až 74 % hmot.  nitridu boritého, 25 až 74 % hmot. boridu  titanu a/nebo zirkonia 3 1 až 5 4 hmot.  halogenidu kovu I.A nebo II.A skupiny,  výhodou fluorid lithný. Způsob výroby  keramických elementů spočívií v tom, že se  prášková homogenní směs turbostratickeho  nitridu boritého a boridů titanu a/nebo  zirkonia a halogenidu kovů I.A nebo II.A  skupiny se zahřívá při teplotě 1 700 až  1 900 °C a lisuje při tlaku 5 až 40 MPa

Answer:
Heating ceramic elements for electric  resistance and induction heating with temperature resistance  up to 2,300 ° C and thermal resistance  of 1,500, contain 25-74 wt.  % boron nitride, 25 to 74 wt. boride  % of titanium and / or zirconium;  metal halide of the I.A or II.A group,  preferably lithium fluoride. Method of production  The ceramic elements consist of being  powder homogeneous mixture of turbostratic  boron nitride and titanium borides;  zirconium and metal halide I.A or II.A  the group is heated at 1700 to  1 900 ° C and pressed at a pressure of 5 to 40 MPa